"以下を含んでいる重合体の仕上げ材料の再分散性乾燥組成物:a上記重合体および保護コロイドを含んでいる分散体の噴霧乾燥または凍結乾燥によって得られる重合体に包含される、粉末状の有機性の結合剤;b脱保護剤;c特定の吸着剤充填剤;dおよび/または装填材料;eおよび/または保水剤;fおよび/またはレオロジー剤;gおよび/または脱泡剤;hおよび/または殺生物剤;iおよび/または色素;jおよび/または繊維;kおよび/または無機性の結合剤;lおよび/または難燃剤または防炎剤。乾燥質量比である特定の吸着剤充填剤c×100/重合体aが、優先順位の低い順において、10以上、20以上、30以上、好ましくは50以上、より好ましくは150以上であり、優先順位の高い順において、1200以下、1000以下、950以下、好ましくは910以下、より好ましくは850以下である、請求項1に記載の再分散性乾燥組成物。全混合水/乾燥組成物について、適切な粘稠性まで水と上記乾燥組成物の混合によって作られるスラリーから得られる仕上げ材料の耐水性において、試験ASTMD2486-06によって測定された上記仕上げ材料の上記耐水性が、優先順位の低い順において、3000;4000;5000;6000;10000周期より大きい、請求項1に記載の再分散性乾燥組成物。以下を含んでいる、請求項1に記載の、重合体の仕上げ材料の再分散性乾燥組成物:a上記重合体および保護コロイドを含んでいる分散体の噴霧乾燥または凍結乾燥によって得られる重合体に包含される、粉末状の有機性の結合剤;b脱保護剤;c特定の吸着剤充填剤;d装填材料;e保水剤;fおよび/またはレオロジー剤;gおよび/または脱泡剤;hおよび/または殺生物剤;iおよび/または色素。セメントフリーおよび/または石灰フリーである、請求項1に記載の組成物。上記結合剤aは、以下を含んでいる群、好ましくは以下からなる群から選択される、単独重合体または共重合体:アクリル重合体、スチレン/アクリル重合体、スチレン/ブタジエン重合体、酢酸ビニル/エチレン重合体、酢酸ビニル/バーサテート重合体および酢酸ビニル/バーサテート/エチレン重合体であって、好ましくはアクリル/アクリル共重合体である、請求項1または2に記載の組成物。上記脱保護剤bは、上記組成物の水との混合により得られる分散体のpHを、10以下、および好ましくは9以下の値まで、上昇させることなく効果的であるものから選択される、請求項1~6のいずれか一項に記載の組成物。上記脱保護剤bは、例えば、以下を含んでいる、好ましくは以下からなる、生成物の群において選択される:グリコールエーテル、三リン酸ナトリウム;より好ましくは、上記グリコールエーテルが以下からなる群における:エチレングリコールモノメチルエーテル、エチレングリコールモノエチルエーテル、エチレングリコールモノプロピルエーテル、エチレングリコールモノイソプロピルエーテル2-イソプロポキシエタノール、エチレングリコールモノブチルエーテル、エチレングリコールモノフェニルエーテル、エチレングリコールモノベンジルエーテル、ジエチレングリコールモノメチルエーテル2-2-メトキシエトキシエタノール、メチルカルビトール、ジエチレングリコールモノエチルエーテル2-2-エトキシエトキシエタノール、カルビトールセルソルブ、ジエチレングリコールモノ-n-ブチルエーテル、エチレングリコールジメチルエーテル、エチレングリコールジエチルエーテル、エチレングリコールジブチルエーテル、エチレングリコールメチルエーテル酢酸塩、エチレングリコールモノエチルエーテル酢酸塩、エチレングリコールモノブチルエーテル酢酸塩、トリプロピレングリコールn-ブチルエーテル、ジプロピレングリコールn-ブチルエーテル、トリエチレングリコールモノブチルエーテルプロピレングリコール、請求項4に記載の組成物。上記吸着剤充填剤cが、ISO787/5による、およびg/100g:OAにおける優先順位の低い順において:1以上;5以上;10以上;20以上において油吸着OAを有しており、好適な上記特定の吸着剤は、アルミノケイ酸塩、炭酸カルシウムまたは大理石の充填剤において選択され、より好ましくは、市販の製品である、Beatite登録商標;Omya登録商標;Omyacarb登録商標;Mikhart登録商標;Titan登録商標;Calcitech登録商標およびそれらの混合物からなる群において選択される、請求項1~8のいずれか一項に記載の組成物。乾燥質量比である脱保護剤b×100/重合体aが、優先順位の低い順において、1以上、8以上、10以上、15以上、20以上、30以上であり、好ましくは15~25の間に含まれている、請求項1~9のいずれか一項に記載の組成物。上記装填材料dが、炭酸カルシウムおよび/またはケイ砂および/またはバーミキュライトおよび/またはパーライトの群から選択される、請求項1~10のいずれか一項に記載の組成物。請求項1~11のいずれか一項に記載の、重合体の仕上げ材料の再分散性乾燥組成物と、水との混合によって得られる、好ましくは漆喰、下塗り、仕上げ材料またはモルタルである、湿式の調合物。塗装を製造するための、建築物または土木工事構造物の表面における、請求項12に記載の湿式の調合物の適用。請求項12に記載の湿式の調合物から得られる、建築物もしくは土木工事構造物、またはそれらに適用される、塗装もしくは仕上げ材料。請求項12に記載の湿式の調合物から得られる仕上げ材料であって、試験ASTMD2486-06によって測定された上記仕上げ材料の上記耐水性が、優先順位の低い順において、3000;4000;5000;6000;10000周期より大きく、全混合水/乾燥組成物について適切な粘稠性まで水と上記乾燥組成物を混合することによって作られるスラリーから得られる、仕上げ材料。好ましい実施形態において、本願発明による粉末乾燥組成物は、セメント-フリーおよび/または石灰-フリーである。粉末状の有機性の結合剤a:結合剤aの重合体は、以下を含んでいる群、好ましくは以下からなる群から選択される:アクリル重合体、アクリル/アクリル重合体、スチレン/アクリル重合体、スチレン/ブタジエン重合体、酢酸ビニル/エチレン重合体、酢酸ビニル/バーサテート重合体および酢酸ビニル/バーサテート/エチレン重合体;好ましくはアクリル重合体、アクリル/アクリル重合体、スチレン/アクリル重合体。変形において、結合剤aは、異なる重合体の組み合わせを含み得る。結合剤aの保護コロイドは、例えばポリビニルアルコール、または低分子量の表面活性化化合物、またはアリールスルホン酸ホルムアルデヒド縮合物の塩の群から選び取られる米国特許第5,225,478号。脱保護剤b脱保護剤bは、上記組成物と水との混合により得られる分散体のpHを、10以下、および好ましくは9以下の値に、上昇させることなく効果的なものから適宜選択される。本発明による組成物の定量的な局面を考慮し、乾燥質量比である特定の脱保護剤b×100/重合体aが優先順位の低い順において、1以上、8以上、10以上、15以上、20以上、30以上であることが好ましく、好ましくは15~25の間に含まれていることが好ましい。実際に、脱保護剤bは、例えば、グリコールエーテル、三リン酸ナトリウムを含んでいる、好ましくはグリコールエーテル、三リン酸ナトリウムからなる生成物の群において選択され、より好ましくは、上記グリコールエーテルは以下を含んでいる群、好ましくは以下からなる群から選択される;エチレングリコールモノメチルエーテル、エチレングリコールモノエチルエーテル、エチレングリコールモノプロピルエーテル、エチレングリコールモノイソプロピルエーテル2-イソプロポキシエタノール、エチレングリコールモノブチルエーテル、エチレングリコールモノフェニルエーテル、エチレングリコールモノベンジルエーテル、ジエチレングリコールモノメチルエーテル2-2-メトキシエトキシエタノール、メチルカルビトール、ジエチレングリコールモノエチルエーテル2-2-エトキシエトキシエタノール、カルビトールセルソルブ、ジエチレングリコールモノ-n-ブチルエーテル、エチレングリコールジメチルエーテル、エチレングリコールジエチルエーテル、エチレングリコールジブチルエーテル、エチレングリコールメチルエーテル酢酸塩、エチレングリコールモノエチルエーテル酢酸塩、エチレングリコールモノブチルエーテル酢酸塩、トリプロピレングリコールn-ブチルエーテル、ジプロピレングリコールn-ブチルエーテル、トリエチレングリコールモノブチルエーテルプロピレングリコール。特定の吸着剤充填剤c特定の吸着剤充填剤cは、該吸着能力および/または該油吸着OAについて特定である。特に好適な実施形態において、特定の吸着剤充填剤cは、ISO787/5による、およびg/100g:OAにおける優先順位の低い順において、:1以上;5以上;10以上;20以上、例えば、5~10に含まれている油吸着OAを有する。上記特定の吸着剤充填剤cは、好ましくはケイ酸質、炭酸カルシウム、または、ケイ酸質-炭酸カルシウムの粉末および/またはアルミノケイ酸塩の粉末から、ならびにより好ましくは、炭酸カルシウムまたは大理石の充填剤において、ならびにより好ましくは、以下の市販の製品からなる群において選択される:-beatite登録商標:高い化学的な純度を有する、ピレネー山脈の方解石から得られた炭酸塩化された充填剤;-Omyacarb登録商標:中間生成物および厳密に分類された粒子分布を有する、乾燥破砕した炭酸カルシウム;-Mikhart登録商標は炭酸カルシウムであり、鉱石の方解石を篩分または破砕することにより製造されている;-OmyaTITAN登録商標200;炭酸カルシウム97炭酸マグネシウム2中央粒径:25μm;-CALCITECPUROPH登録商標:採鉱段階および製造段階の両方において慎重な選択により製造された炭酸カルシウムであり、専用の製造ラインは、重金属の低含有量によって特徴づけられる、高い化学的な純度を確保するために用いられる。装填材料d装填材料dについては、炭酸カルシウムおよび/またはケイ砂および/またはパーライトおよび/またはバーミキュライトの群から適宜選択される。保水剤e保水剤eは、固着前の混合物の水を保つ特性を有する。水は、湿式の調合物のペーストにおいて非常に捕捉され、当該結合性を向上させる。ある程度において、水は支持体によって吸収されにくい。表面における塩析が限定され、脱水が低減される。保水剤eは、好ましくは、修飾されたセルロースエーテルおよび/またはデンプンエーテル、および/またはグアルエーテルおよびそれらの混合物を含んでいる群において選択され、より好ましくは、メチルセルロース、メチルヒドロキシプロピルセルロース、メチルヒドロキシエチルセルロースおよびそれらの混合物からなる群において選択される。好適なレオロジー剤f増粘剤とも呼ばれるは、好ましくは以下を含んでいる群において選択され、より好ましくは以下からなる群から選択される:粘土、デンプンエーテル、セルロースエーテルおよび/または粘性ゴムたとえば、Welanグアールキサンタン、スクシノグリカン、修飾された多糖類-好ましくは修飾されたデンプンエーテル-、ポリビニルアルコール、ポリアクリルアミド、粘土、セピオライト、ベントナイトおよびこれらの混合物、ならびにより好ましくは粘土、ベントナイト、モントモリロナイトの群において選択される。好適な脱泡剤gは、好ましくは以下を含んでいる群、より好ましくは以下からなる群から選択される:ポリエーテルポリオールおよびそれらの混合物。好適な殺生物剤hは、好ましくは以下を含んでいる群、より好ましくは以下からなる群から選択される:酸化亜鉛のような無機性の酸化物およびそれらの混合物。好適な色素iは、好ましくは以下を含んでいる群、より好ましくは以下からなる群から選択される:TiO2、酸化鉄、およびそれらの混合物。好適な繊維jは、好ましくは以下を含んでいる群、より好ましくは以下からなる群から選択される:ポリアミド、ポリアクリロニトリル、ポリアクリレート、セルロース、ポリプロピレン、ガラス、サイザルアサ、またはアサおよびそれらの混合物の、繊維。好適な無機性の結合剤kは、好ましくは以下を含んでいる群において選択され、より好ましくは以下からなる群から選択される:ポートランドセメント、アルミン酸カルシウムのセメント、硫酸カルシウムおよびそれらの混合物。組成物の耐火性を増大するおよび/または火炎伝播の速度を低減する好適な難燃剤または防火剤は、好ましくは以下を含んでいる群、より好ましくは以下からなる群から選択される:無機物、好ましくは水酸化アルミニウム[AlOH3、ATH]、水酸化マグネシウムMDH、水菱苦土石、水和物、赤リンおよびホウ素化合物であって好ましくはホウ酸塩、オルガノハロゲン化合物、好ましくは有機塩素、およびより好ましくはたとえばクロレンド酸誘導体および塩素化パラフィン;有機臭素たとえばデカブロモフェニルエーテルdecaBDE、デカブロモジフェニルエタン、重合体の臭素化化合物であって、好ましくは臭素化ポリスチレン、臭素化炭酸塩オリゴマーBCO’s、臭素化エポキシオリゴマーBEO’s、テトラブロモフタル酸エニイハイドライドanyhydride、テトラブロモビスフェノールATBBPAおよびヘキサブロモシクロドデカンHBCD。アンチモン、好ましくは五酸化物およびアンチモンナトリウム有機リン化合物であって、好ましくは有機リン酸塩、TPP,RDP、BPADP、トリ-o-クレシルリン酸、リン酸塩であって、好ましくはDMMPおよびホスフィン酸塩、クロロリン酸塩例えば、TMCPおよびTDCP。また、本発明による組成物は、例えば以下のいくつかの選択的な機能成分を含み得る:-気泡剤界面活性剤、例えば天然樹脂、硫酸化化合物またはスルホン化化合物、合成洗剤、有機脂肪酸およびそれらの混合物、好ましくはリグノスルホン酸塩、脂肪酸の塩基性アルカリ金属塩およびそれらの混合物、ならびにより好ましくはスルホン化オレフィン、ラウリル硫酸ナトリウムおよびそれらの混合物を含んでいる群における;-促進剤カルシウム塩、炭酸塩、好ましくはリチウムまたはナトリウムおよびそれらの混合物;-抑制剤酒石酸およびその塩:ナトリウム塩またはカリウム塩、クエン酸およびその塩:ナトリウムクエン酸三ナトリウムおよびそれらの混合物;定量的なデータを考慮するために、本発明による乾燥粉末再分散性組成物は重量において、および優先順位の低い順において以下であり得る:○1≦結合剤a≦40;1≦結合剤a≦30;5≦a≦25;6≦a≦20;8≦a≦15;○0.1≦脱保護剤b≦10;0.5≦b≦8;0.8≦b≦5;1≦b≦4;○1≦特定の吸着剤充填剤c≦85;1≦特定の吸着剤充填剤c≦75;5≦c≦70;15≦c≦60;25≦c≦50;○10≦装填材料d≦90;20≦d≦80;30≦d≦70;40≦d≦60;○0.001≦保水剤e≦5;0.01≦e≦3;0.05≦e≦1;0.08≦e≦1;○0.001≦レオロジー剤f≦5;0.05≦f≦3;0.08≦f≦3;0.1≦f≦2○0.01≦脱泡剤g≦5;0.05≦g≦3;0.1≦g≦2;0.2≦g≦1;○0.001≦殺生物剤h≦5;0.01≦h≦3;0.05≦h≦1;0.08≦h≦1○0.01≦色素i≦9;0.05≦i≦3;0.1≦i≦2;0.2≦i≦1また、本願発明は、上記に定義されているように、好ましくは漆喰、下塗り、仕上げ材料、グラウト、防水塗装またはモルタルである、再分散性乾燥組成物と水との混合によって得られる湿式の調合物に関係する。混合は、当技術分野において知られている任意の好適な装置によってなされる。混合時間は、例えば1~30分間であり、または3~10分間であってもよい。当該湿式調合物の含水量は、優先順位の低い順においておよび湿式調合物の重量において5~50;10~40;15~25に包含される。本発明の他の目的は、塗装を製造するための、建築物または土木工事構造物の表面における、上記に定義されているような湿式の調合物の適用である。本発明の他の目的は、上記に定義されているような湿式の調合物から得られる、建築物または土木工事構造物またはそれらにおいて適用された被覆物または仕上げ材料である。本発明による再分散性粉末重合体組成物から得られた被覆物、集合物体または対象物は、良好な適用性を有する。特に、本発明による被覆は、通常の評価試験、すなわち:反発弾性、湿式洗浄耐性7日処理、主軸曲げ試験7日処理、着色力、QUV試験促進耐候試験および再分散性による耐水性を測定する滴下試験、硬度、色の安定性、耐摩耗性および材質の外観において良好な結果を生み出す。-I-原料の物質a粉末状の有機性の結合剤a.1WR8600という名称においてELOTEXによって市販されている再分散性粉末アクリル重合体a.2ACRONAL登録商標S695Pという名称においてBASFによって市販されている再分散性粉末スチレン/アクリル重合体a.3Vinnapas登録商標1540Nという名称においてWACKER登録商標によって市販されている再分散性粉末アクリル重合体a.4Vinnapas登録商標5010Nという名称においてWACKER登録商標によって市販されている再分散性粉末酢酸ビニル/エチレン重合体b脱保護剤:トリエチレングリコールモノブチルエーテル:Metolat登録商標872Pという名称においてMunzigによって市販されている。粉末におけるトリエチレングリコールモノブチルエーテルの含量:25~50。c特定の吸着剤充填剤:c.1Beatite登録商標30という名称においてOmya登録商標によって市販されている炭酸カルシウム充填剤c.2Hydrocarb登録商標OGという名称においてOmya登録商標によって市販されている炭酸カルシウム充填剤d装填材料:d.1Calgar登録商標という名称においてlaprovencale登録商標によって市販されている炭酸カルシウムの砂d.2N14という名称においてSibelcoFranceによって市販されているケイ砂d.3Durcal登録商標130という名称においてOmya登録商標によって市販されている炭酸カルシウムの砂e保水剤:セルロースエーテル:Methocel登録商標という名称においてDow登録商標によって市販されているfレオロジー剤:f.1Pangel登録商標S9という名称においてTOLSA登録商標によって市販されているセピオライトf.2TalcdeLuzenacという名称においてRioTintoMinerals登録商標によって市販されているケイ酸塩無機物g脱泡剤:g.1AgitanP823という名称においてMUNZIGによって市販されているポリグリコールg.2Peramin登録商標defoam50PEという名称においてKERNEOS登録商標によって市販されているポリエーテルポリオールh殺生物剤:Troysan登録商標CP20という名称においてTroy登録商標によって市販されている酸化亜鉛i色素:i.1TitanpolR03という名称においてTWTによって市販されているTiO2i.2Noir318という名称においてTWTによって市販されている酸化鉄i.3Bleuoutremer03という名称においてholidayspigmentsによって市販されているアルミのケイ酸ナトリウムj繊維j1ArbocelB00という名称においてJRS登録商標によって市販されているアルミのセルロースの繊維j2PAC243125という名称においてSTW登録商標によって市販されているポリアクリロニトリルの繊維k無機性の結合剤k1TernalRGという名称においてKerneos登録商標によって市販されているアルミン酸カルシウムのセメントk2AnhydritemicroniseeMicroAという名称においてMaxit登録商標によって市販されている硫酸カルシウムの結合剤lおよび/または難燃剤または防火剤:portaflameSG200という名称においてSibelco登録商標によって水酸化アルミニウム-II-方法本実施例の再分散性粉末組成物は、以下のように調製される:それぞれの原材料の物質は、項目IIIにおいて以下に示されている組成物の割合にしたがって計量され、つづいて従来の粉末攪拌器に導入される。攪拌器の混合時間は、組成物および攪拌機の効力に依存して45秒~10分の間に変化する。-III-組成物III.1下塗り、グラウト重量においてIII.2グラウトIII.3防水性III.4無機性の結合剤を含んでいる配合-IV-適用性IV.1サンプルの調製最終生成物は、水と粉末の混合により、または逆に均質のペーストの取得するまで得られる。実施例による上記記載の配合について含水量は:IV.2試験a滴下試験目的:この試験は、再分散性、硬度、色の安定性、摩耗耐性、および材質の外観に関して、本発明による組成物の耐水性を測定することを目的とする。この項目において、滴下試験装置は、適用後まもなくの雨の衝撃を模擬的に再現するために設置された。したがって低無機物含量の水が用いられる。我々の参照を意味する、二つの市販の製品筒型容器におけるアクリル性の下塗りが、実験を実行する前に、必要とされる、試験継続期間および最小処理時間試験を決定するために、最初に試験を受けた。したがって、それらのデータは試験された製品の性質に応じて異なり得る。アクリル性の下塗りのための滴下試験の原理:沈殿物は、決定された処理時間アクリル性の下塗りについて4~8時間後、30分以上および60分以上脱イオン水の一定の滴下を受ける。流速:9~12ml/分落水の高さ:23cm前後装置および環境:WatsonMarlowLimited、313Ambient5C~40C41F~104F/オンタイム秒=1.5/オフタイム秒=2.0以下の点が続いて調べられる:-摩耗耐性:もし水滴の衝撃が表面を損傷する場合腐食、水における摩耗耐性は劣っているとみなされるはいとして記録される。-色の安定性:雨の後、サンプルは、表面にいかなるシミまたは白化も現れずに再び乾燥へ向かう。-回復:サンプルは、再乾燥後にその硬度および材質の外観を回復しなければならない。-再分散性:滴下試験の直後、沈殿物は指で表面をこすることにより確認される軽い圧力。サンプルが着色されているとき、物質の再分散性は手袋における着色した水の存在によって決定されるはいとして記録される。b湿式洗浄耐性7日処理試験は、物質の洗浄性および摩耗耐性を評価する。試験はサンプルに直線的に湿式の摩耗力を与える:標準ASTMD2486-06壁画の水洗浄耐性のための標準試験方法による。上記に示された試験における仕上げ材料の厚さは、ASTMD2486-06norm.の一つから異なり得る。厚さは、最も大きい装填材料の粒度分析が、ASTMD2486-06において要求される、180ミクロンを超える場合、増大し得る。仕上げ材料の厚さは最大の装填材料の最大直径に一致すべきである。c主軸曲げ試験7日処理主軸曲げ試験は、金属板の物質上に適用されている有機性の塗装の亀裂柔軟性に対する耐性の測定を包含する。試験における塗装材料は、金属板のパネルに対し均一の厚さで適用される。塗装されたパネルの乾燥後、主軸を曲げられ、塗装の亀裂に対する耐性が測定される。記載された値は亀裂していないシリンダーの直径である。d着色力着色力は与えられた組成物における色素の着色能を確認することを可能にする試験である。同一の色素の定量が、対象の組成物ここではペースト状のアクリル性仕上げ材料および試験される本発明によるサンプルにおいて導入される。二つの着色された組成物は標準的な支持体上に適用され、乾燥される。着色力は、標準ASTME-308によりcieLabおよびΔE両者間の色の差を決定するために吸光光度計によって測定される。ΔEが1.5未満の場合、着色は同一であるとみなされる。eQUV促進耐候性試験QUV試験法は、周期性の紫外線耐候法である。特定の試験装置は、280~350nmの発光範囲を有する八つの40Wの蛍光ランプに相当する、310nmにおいて持続的な短時間最大出力を有するUVエネルギー源を使用する。蛍光ランプはフロリダにおける6月の正午の日光の強度に匹敵するUV放射を発光する。曝露試験の間、酸素飽和水が噴霧によってではなく圧縮によって試験サンプルに適用される。水の供給設備は、試験台およびランプの下の開口されたタンクにおいて熱される。周期性の試験を調節するために、QUVは、60°Cおよび高湿度における8時間のUV照射を伴う43°CにおけるUVおよび圧縮を交互に行う種々の間隔計時機構が備えられている。IV.3下塗り、漆喰の結果PAREXDPRSANDFINE=PAREX登録商標companyによって米国において市販されている、ペースト状のアクリル性の仕上げ材料の商業用組成物=対照。IV.4グラウトの結果IV.5防水性の結果IV.6無機性の結合剤の結果"